(57)【要約】【課題】高い制振性を発現する振動減衰材料であって、透明性を必要とする用途に好適な透明制振材料用樹脂組成物及び制振材料を提供する。【解決手段】２０〜７０重量％の塩素を含有する熱可塑性樹脂、３０〜７０重量％の塩素を含有する塩素化パラフィン、及び、Ｃ９石油樹脂化合物からなる透明制振材料用樹脂組成物及びそれを用いてなる制振材料。【選択図】  なし【特許請求の範囲】
【請求項１】
２０〜７０重量％の塩素を含有する熱可塑性樹脂、３０〜７０重量％の塩素を含有する塩素化パラフィン、及び、Ｃ９石油樹脂化合物からなることを特徴とする透明制振材料用樹脂組成物。
【請求項２】
請求項１記載の透明制振材料用樹脂組成物を用いてなることを特徴とする制振材料。
【発明の詳細な説明】
【０００１】
【発明の属する技術分野】
本発明は、住宅、マンション、オフィスビルなどの住宅建造物、高速道路、高架橋、鉄道軌道などの各種構造物や、自動車、鉄道車両、船舶などの各種車両、更には家庭電気機器、ＯＡ機器などにおいて発生する振動や騒音を低減するために、特に透明性が要求される部材（例えば、窓ガラス、透明防音壁など）に好適に使用される透明制振材料用樹脂組成物及び制振材料に関する。
【０００２】
【従来の技術】
従来、制振性の指標として、材料の貯蔵弾性係数（Ｇ’）で損失弾性係数（Ｇ”）を除した損失正接（ｔａｎδ＝Ｇ”／Ｇ’）が使用されており、損失正接が大きいほど材料は振動吸収性に優れているといえる。一般にこの損失正接の値が１以上であると優れた制振材料とされるが、例えば特許文献１には、ポリ塩化ビニルなどの高分子材料を母材として用い、メルカプトベンゾチアジル基を含む化合物を、母材における双極子モーメント量を増加させる活性成分として母材中に配合したエネルギー変換組成物が開示されている。
【０００３】
しかしながら、上記の組成物は無色透明ではなく、白〜茶色を呈しているので、例えば、一対のガラス板などの透明板で挟んでなるサンドイッチ制振構造体の材料など、透明性を要求される部材に用いることは困難であった。
【０００４】
通常、透明性の指標としては「ヘイズ値」が使用され、一般に上記のような透明用途においてはヘイズ値が低いことが要求されるが、このような制振シートとして、例えば、特許文献２においては本出願人より、塩素含有量２０〜７０重量％の塩素含有熱可塑性樹脂と、塩素含有量３０〜７０重量％の塩素化パラフィンと、ロジン系化合物とを含む組成物からなる透明制振シートが開示されている。
【０００５】
しかし上記の場合には、例えば、一対のガラス板などの透明板で挟んで十分にプレスして薄肉化した場合には、優れたヘイズ値を発現し、良好な透明性を発揮するものの、ロジン系化合物自体が淡黄色を有するため、厚みの増加に伴って制振シートの黄色度やヘイズ値が高くなる傾向があるという問題があった。
【０００６】
【特許文献１】
特開平９−３１６２９５号公報
【特許文献２】
特開２００１−３３７６８２号公報
【０００７】
【発明が解決しようとする課題】
本発明の目的は、上記従来の制振材料の問題点に鑑み、高い制振性を発現する振動減衰材料であって、良好な水準の黄色度とヘイズ値を発現し、透明性を必要とする用途に好適な透明制振材料用樹脂組成物及び制振材料を提供することにある。
【０００８】
【課題を解決するための手段】
請求項１記載の透明制振材料用樹脂組成物は、２０〜７０重量％の塩素を含有する熱可塑性樹脂、３０〜７０重量％の塩素を含有する塩素化パラフィン、及び、Ｃ９石油樹脂化合物からなることを特徴とする。
請求項２記載の制振材料は、請求項１記載の透明制振材料用樹脂組成物を用いてなることを特徴とする。
【０００９】
以下、本発明を詳細に説明する。
本発明においては、２０〜７０重量％の塩素を含有する熱可塑性樹脂が用いられる。上記熱可塑性樹脂の種類としては特に限定されず、例えば塩素化ポリエチレン、ポリ塩化ビニル、塩素化ポリ塩化ビニル、ポリ塩化ビニリデン、塩化ビニル−酢酸ビニル共重合体などの塩素含有熱可塑性樹脂が挙げられる。
【００１０】
上記熱可塑性樹脂の塩素含有量が２０重量％未満であると、樹脂の結晶が成長し易くなるため、透明性が阻害され易くなる。また、塩素含有量が７０重量％を越えると、分子間力が強くなりすぎることで、貯蔵弾性係数（Ｇ’）が大きくなり制振性が低下することがある。
【００１１】
上記熱可塑性樹脂は、塩素以外の置換基により置換されたものであってもよい。塩素以外の置換基としては、例えば、シアノ基、水酸基、アセチル基、メチル基、エチル基、臭素基、フッ素基等が挙げられる。なお、これら塩素以外の置換基の含有量は、多すぎると制振性が不充分になることがあるので５重量％以下であることが好ましい。
【００１２】
また、上記熱可塑性樹脂が、非結晶性の熱可塑性樹脂であると、透明性が向上する点でより好ましい。
【００１３】
本発明で使用される塩素化パラフィンは、塩素を３０〜７０重量％含有するパラフィンであれば特に限定されないが、炭素数１０〜５０のものが好ましい。炭素数が１０未満である塩素化パラフィンはブリードアウトしやすく、炭素数が５０を越えるものは粘度が高くて上記可塑性樹脂への均一分散が困難になることがある。組成物中の塩素化パラフィンの割合が一定である場合、炭素数が低い塩素化パラフィンの方がモル数が多くなり、制振性能が高くなるので、より好ましい炭素数は１２〜１８である。
【００１４】
組成物中の塩素化パラフィンの割合は、熱可塑性樹脂の種類により異なるが、有熱可塑性樹脂１００重量部に対して好ましくは５０〜４００重量部である。塩素化パラフィンの割合が５０重量部未満であると、制振性能が低下してしまい、４００重量部を越えると組成物の機械的強度が弱くなり形状保持が困難となる嫌いがある。
【００１５】
また、必要に応じて塩素含有量や炭素数が異なる塩素化パラフィンを２種以上組み合わせて用いても良い。その際、塩素化パラフィンの割合の合計量は上記理由から熱可塑性樹脂１００重量部に対して５０〜４００重量部が好ましい。
【００１６】
本発明では、３０〜７０重量％の塩素を含有する塩素化パラフィンを用いることにより、熱可塑性樹脂との相溶性が良好となり、その結果、制振性、透明性が良好となる。
【００１７】
本発明で使用されるＣ９石油樹脂化合物はαメチルスチレン、ビニルトルエン、インデンなどの炭素数９からなる炭化水素の共重合体であり、上記熱可塑性樹脂との相溶性を調整するため、適宜水素添加して用いることができる。
【００１８】
このような化合物としては、例えば、荒川化学工業社製の商品名「アルコンＭ−９０」、同じく荒川化学工業社製の商品名「アルコンＰ−９０」などが挙げられる。
【００１９】
組成物中のＣ９石油樹脂化合物の割合は、熱可塑性樹脂の種類により異なるが、熱可塑性樹脂１００重量部に対して好ましくは１〜２０重量部である。Ｃ９石油樹脂化合物の割合が１重量部未満であると、透明性の十分な向上が図れないことがあり、２０重量部を越えると熱可塑性樹脂との相溶性が悪くなり、透明性が低下する嫌いがある。
【００２０】
また、Ｃ９石油樹脂化合物の軟化点は１４０℃未満が望ましい。Ｃ９石油樹脂化合物の軟化点が１４０℃以上であると、塩素含有熱可塑性樹脂との相溶性が悪くなることがあり、この場合、相溶性向上のため組成物を混練する際の混練温度を上げると、熱可塑性樹脂の分解が始まり易くなり、透明性の十分な向上が図れないことがある。
【００２１】
本発明の透明制振材料用樹脂組成物は、本発明の効果を損なわない限り、材料の劣化防止や物性向上などの目的で、他の添加剤が配合されたものであってもよい。他の添加剤としては、例えば、紫外線吸収剤、熱安定剤、酸化防止剤、ラジカル捕捉剤、充填剤、増粘剤などが挙げられる。
【００２２】
本発明の制振材料は、上記透明制振材料用樹脂組成物を用いてなるものであり、例えば押出成形法、プレス成型法、ロール成型法、射出成型法などを用いて、シート状、テープ状、フィルム状、若しくはその他の適宜の形状に成型されて用いられたり、一対のガラス板などの透明板で挟まれてなるサンドイッチ制振構造体として用いられる。これらの制振材料は単層のみならず複層構成、若しくは本発明の効果を損なわない限り部分的に用いられた構成であってもよい。
【００２３】
（作用）
本発明の透明制振材料用樹脂組成物は、２０〜７０重量％の塩素を含有する熱可塑性樹脂、３０〜７０重量％の塩素を含有する塩素化パラフィン、及び、Ｃ９石油樹脂化合物からなることを特徴とするので、良好な水準の黄色度とヘイズ値を発現し、優れた透明性を発揮することが可能となる。
上記透明化作用については、必ずしも明らかではないが、以下のように推定される。
【００２４】
一般に塩素含有熱可塑性樹脂は非結晶物質ではあるが結晶領域部分を少なからず含む。この結晶領域の大きさ（球晶の大きさ）が大きい場合、可視光線は結晶領域に当たって散乱し、曇ったように見える。この曇りは、一般にヘーズと呼ばれ、ヘーズ値が低いほど透明性がよい。ヘーズ値を低くし、透明性を向上するためには、その結晶の大きさを可視光線の波長より小さくし、光の散乱を起こさせないようにすればよい。そのためには、▲１▼結晶領域を非晶化する方法と、▲２▼結晶領域を微細化し、（可視光線の波長より小さくし）、均一に分散させる方法とが考えられる。
【００２５】
本発明による透明制振材料用樹脂組成物は、Ｃ９石油樹脂化合物が特定量の塩素を含有する熱可塑性樹脂と相溶して絡まり合い、熱可塑性樹脂の結晶化を抑制しつつ、結晶領域を非晶化、微細化して透明性を向上させていると考えられる。
【００２６】
【実施例】
以下に実施例および比較例を示すことにより、本発明を具体的に説明する。
尚、本発明は下記実施例のみに限定されるものではない。
（実施例１）
熱可塑性樹脂として塩素化ポリエチレン（昭和電工社製  商品名「エラスレン４０２ＮＡ」、塩素含有量４０％）１００重量部と、塩素化パラフィン（旭電化工業社製  商品名「アデカサイザーＥ−５００」  炭素数１４  塩素含有量５０％）１００重量部と、Ｃ９石油樹脂化合物（荒川化学工業社製  商品名「アルコンＭ−９０」）１０重量部とを６インチロール（入江鉄工所社製）にて９０℃で混練を行い、透明制振材料用樹脂組成物を得た。
【００２７】
（実施例２）
熱可塑性樹脂として塩素化ポリエチレン（昭和電工社製  商品名「エラスレン４０２ＮＡ」、塩素含有量４０％）１００重量部と、塩素化パラフィン（旭電化工業社製  商品名「アデカサイザーＥ−５００」  炭素数１４  塩素含有量５０％）１００重量部と、Ｃ９石油樹脂化合物（荒川化学工業社製  商品名「アルコンＰ−９０」）１０重量部とを６インチロール（入江鉄工所社製）にて９０℃で混練を行い、透明制振材料用樹脂組成物を得た。
【００２８】
（比較例１）
熱可塑性樹脂として塩素化ポリエチレン（昭和電工社製  商品名「エラスレン４０２ＮＡ」、塩素含有量４０％）１００重量部と、塩素化パラフィン（旭電化工業社製  商品名「アデカサイザーＥ−５００」  炭素数１４  塩素含有量５０％）１００重量部とを６インチロール（入江鉄工所社製）にて９０℃で混練を行い、透明制振材料用樹脂組成物を得た。
【００２９】
（比較例２）
熱可塑性樹脂として塩素化ポリエチレン（昭和電工社製  商品名「エラスレン４０２ＮＡ」、塩素含有量４０％）１００重量部と、塩素化パラフィン（旭電化工業社製  商品名「アデカサイザーＥ−５００」  炭素数１４  塩素含有量５０％）１００重量部と、ロジンエステル（荒川化学工業社製  商品名「パインクリスタルＫＥ−３１１」）１０重量部とを６インチロール（入江鉄工所社製）にて９０℃で混練を行い、透明制振材料用樹脂組成物を得た。
【００３０】
（比較例３）
熱可塑性樹脂として塩素化ポリエチレン（昭和電工社製  商品名「エラスレン４０２ＮＡ」、塩素含有量４０％）１００重量部と、塩素化パラフィン（旭電化工業社製  商品名「アデカサイザーＥ−５００」  炭素数１４  塩素含有量５０％）１００重量部と、ロジンエステル（荒川化学工業社製  商品名「パインクリスタルＫＥ−３５９」）１０重量部とを６インチロール（入江鉄工所社製）にて９０℃で混練を行い、透明制振材料用樹脂組成物を得た。
【００３１】
（比較例４）
可塑性樹脂として塩素化ポリエチレン（昭和電工社製  商品名「エラスレン４０２ＮＡ」、塩素含有量４０％）１００重量部と、塩素化パラフィン（旭電化工業社製  商品名「アデカサイザーＥ−５００」  炭素数１４  塩素含有量５０％）１００重量部と、ロジンエステル（荒川化学工業社製  商品名「パインクリスタルＫＥ−６５６」）１０重量部とを６インチロール（入江鉄工所社製）にて９０℃で混練を行い、透明制振材料用樹脂組成物を得た。
【００３２】
尚、上記において、「アルコンＭ−９０」は部分水添された軟化点９０℃のＣ９石油樹脂化合物を、「アルコンＰ−９０」は完全水添された軟化点９０℃のＣ９石油樹脂化合物を表す。また、「ロジンエステルＫＥ−３１１」「ロジンエステルＫＥ−３５９」「ロジンエステルＫＥ−６５６」の違いは、含まれるロジン酸の割合及び多価アルコールの種類である。
【００３３】
上記により得られた透明制振材料用樹脂組成物を用いて以下の評価を行った。評価結果は表１に示した。
（損失正接）
粘弾性測定器（レオメトリック・サイエンティフィック・エフ・イー社製、「ＲＤＡ−ＩＩ」）を用い、横弾性係数（Ｇ’、Ｇ”）より算出した。測定条件としては測定周波数５０Ｈｚ、測定温度−４０℃〜６０℃で測定し、ｔａｎδピーク値を求めた。
（ヘイズ値及び黄色度）
得られた透明制振材用樹脂組成物を１４０℃、圧力５０ｋｇ／ｃｍ２の条件で１０分間プレス機（東邦マシナリー社製  「ＴＢＰＭ３０−２」）により加圧し厚み１ｍｍの制振シートを作製した。この制振シートを２枚のガラス（幅５０ｍｍ長さ５０ｍｍ厚さ３ｍｍ）に挟み、真空バックに入れ１４０℃、圧力１０ｍｍＨｇの条件で真空プレスを行い制振シートの膜厚を０．６ｍｍに調整後、２５℃の状態にて放冷し、試験サンプルとした。得られた試験サンプルのヘーズ値をヘーズメーター（東京電色社製  ＴＣ−Ｈ３Ｐ）にて、黄色度を色差計（東京電色社製  ＴＣ−１８００）にて、それぞれＪＩＳ  Ｋ７１０５「プラスチックの光学的特性試験方法」に準拠して測定した。
【００３４】
【表１】
2004323600.tif 000002
【００３５】
表１より明らかなように、本発明の実施例においては、優れた損失正接を有するとともに、黄色度及びヘイズ値が小さく、良好な透明性を発揮することが判明した。
【００３６】
【発明の効果】
本発明の透明制振材料用樹脂組成物は、２０〜７０重量％の塩素を含有する熱可塑性樹脂、３０〜７０重量％の塩素を含有する塩素化パラフィン、及び、Ｃ９石油樹脂化合物からなることを特徴とするので、高い制振性を発現する振動減衰材料であって、良好な水準の黄色度とヘイズ値を発現し、透明性を必要とする用途に好適な透明制振材料用樹脂組成物及び制振材料を提供することができる。
【００３７】
本発明の制振材料は、上記透明制振材料用樹脂組成物を用いてなることを特徴とするので、上記同様の効果を発現し、各種構造物や車両、更には家庭電気機器、ＯＡ機器などにおいて発生する振動や騒音を低減するために、特に透明性が要求される部材（例えば、窓ガラス、透明防音壁、サンドイッチ制振構造体など）に好適に使用することができる。